(57)【要約】  本開示は、ポリα−１，３−グルカンエステルフィルムを製造するための押出方法に関する。これらのフィルムは半透明とすることができ、かつ包装用途で使用することができる。【特許請求の範囲】
【請求項１】
（ａ）ポリα−１，３−グルカンエステルを溶媒組成物に溶解させてポリα−１，３−グルカンエステルの溶液を得ること；
（ｂ）前記ポリα−１，３−グルカンエステルの溶液を凝固浴の中に押し出してフィルム形状のウェットゲルを形成すること；
（ｃ）前記フィルム形状のウェットゲルを洗浄液で洗浄すること；
（ｄ）任意選択的に、可塑剤を用いて前記フィルム形状のウェットゲルを可塑化すること；及び
（ｅ）前記フィルム形状のウェットゲルから前記洗浄液を除去してポリα−１，３−グルカンエステルフィルムを形成すること
を含む、ポリα−１，３−グルカンエステルフィルムの製造方法。
【請求項２】
前記ポリα−１，３−グルカンエステルがポリα−１，３−グルカンアセテートである、請求項１に記載の方法。
【請求項３】
前記溶媒組成物が溶解性改良剤、可塑剤、又はこれらの混合物を更に含む、請求項１に記載の方法。
【請求項４】
前記溶媒組成物がギ酸を含む、請求項１に記載の方法。
【請求項５】
前記凝固浴が水浴を含む、請求項１に記載の方法。
【請求項６】
前記洗浄液が水を含む、請求項１に記載の方法。
【請求項７】
前記フィルム形状のウェットゲルが少なくとも約１．５ＭＰａの破断応力を有する、請求項１に記載の方法。
【請求項８】
請求項１に従って製造される、ポリα−１，３−グルカンエステルフィルム。
【請求項９】
ポリα−１，３−グルカンエステルを含むフィルム。
【請求項１０】
前記フィルムが、
（ａ）約１０％未満のヘイズ；又は
（ｂ）約１０〜約１００ＭＰａの破断応力
のうちの少なくとも１つを有する、請求項９に記載のフィルム。
【発明の詳細な説明】
【技術分野】
【０００１】
関連出願の相互参照
本開示は２０１４年６月２６日に出願された米国仮特許出願番号第６２／０１７４５０号に基づく優先権の利益を主張するものであり、この出願の全体は参照により本明細書に包含される。
【０００２】
本開示は、ポリα−１，３−グルカン誘導体の分野に存する。特には、本開示は、押出によるポリα−１，３−グルカンエステルのフィルム及び物品の作製方法に関する。
【背景技術】
【０００３】
酵素的合成、又は微生物若しくは植物宿主の遺伝子組み換え技術を用いた新規な構造の多糖類を見出したいとの願いから、研究者らは、生分解性であり、再生可能な資源を主体とする原料から経済的に製造可能な多糖類を発見してきた。セルロースはそのような多糖類の典型的な例であり、これはヘキソピラノース単位のβ−１，４−Ｄ−グリコシド結合からなる。セルロース−アセテートなどのセルロース誘導体は、ＬＣＤ偏光板、ラベル、包装材料等のためのフィルムの製造などの複数の商業的な用途で使用されている。工業的な用途のためのセルロースは木材パルプから得られる。セルロースエステルは、セスロースフィルムやセロファンと比較して向上した耐湿安定性を有するという利点を有している。セルロース誘導体の合成はコストがかかり、また難しい製法である。１つのそのような一般的に使用されているエステルは、硫酸の存在下でセルロースと酢酸又は無水酢酸との反応によって製造されるセルロースアセテートである。反応は容易に進行して全てのヒドロキシル基を完全に置換してエステルを形成し、中間の置換度に反応を制限することは不可能であり、事実上セルローストリアセテートが生成する。しかしながら、セルローストリアセテートは特にアシル化度が高い場合に溶解性が乏しく、溶解させるためには毒性の高い薬品であるジクロロメタンを必要とする。セルロースモノアセテート及びジアセテートはより幅広い種類の溶媒に溶解するものの、これらは直接合成することは不可能である。セルロースアセテートの合成には、セルローストリアセテートを合成することと、その後にトリアセテートの加水分解によって置換度を下げたアセテートを形成することとが含まれる。これは追加的なコスト及び処理を伴う。そのため、この業界では、より制御された合成ルートを有し、同等かそれより向上した特性を有する、セスロースアセテートの代替物が探し求められている。
【０００４】
セルロースと似た特性を有する多糖は、α−１，３−グリコシド結合を有することを特徴とするグルカンポリマーである、ポリα−１，３−グルカンである。このポリマーは、ストレプトコッカス・サリバリウス（Ｓｔｒｅｐｔｏｃｏｃｃｕｓ  ｓａｌｉｖａｒｉｕｓ）から単離したグルコシルトランスフェラーゼ酵素とスクロースの水溶液とを接触させることによって単離された（非特許文献１）。
【０００５】
特許文献１には、ヘキソース単位を含み、ポリマー中の少なくとも５０％のヘキソース単位がＳ．サリバリウス（Ｓ．ｓａｌｉｖａｒｉｕｓ）のｇｔｆＪ酵素を利用したα−１，３−グリコシド結合を介して連結されている、多糖繊維の作製が開示されている。この酵素は、最終生成物としてのポリα−１，３−グルカン及びフルクトースを生成する重合反応において、基質としてスクロースを利用する（Ｓｉｍｐｓｏｎ  ｅｔ  ａｌ．，１９９５）。開示されているポリマーは、溶媒中又は溶媒を含む混合物中に溶解した際に溶液を形成した。この溶液から、繊維製品での使用に非常に適した、連続的で頑丈な綿状の繊維が紡糸され、使用された。
【先行技術文献】
【特許文献】
【０００６】
【特許文献１】米国特許第７，０００，０００号明細書
【非特許文献】
【０００７】
【非特許文献１】Ｓｉｍｐｓｏｎ  ｅｔ  ａｌ．，Ｍｉｃｒｏｂｉｏｌｏｇｙ  １４１：１４５１−１４６０，１９９５
【発明の概要】
【発明が解決しようとする課題】
【０００８】
セルロース系フィルムの欠点がない多糖グルカンポリマーからなるフィルムを作製することが望まれるであろう。
【課題を解決するための手段】
【０００９】
第１の実施形態においては、本開示は、（ａ）ポリα−１，３−グルカンエステルを溶媒組成物に溶解させてポリα−１，３−グルカンエステルの溶液を得ること；（ｂ）ポリα−１，３−グルカンエステルの溶液を凝固浴の中に押し出してフィルム形状のウェットゲルを形成すること；（ｃ）フィルム形状のウェットゲルを洗浄液で洗浄すること；（ｄ）任意選択的に、可塑剤を用いてフィルム形状のウェットゲルを可塑化すること；及び（ｅ）フィルム形状のウェットゲルから洗浄液を除去してポリα−１，３−グルカンエステルフィルムを形成することを含む、ポリα−１，３−グルカンエステルフィルムの製造方法に関する。
【００１０】
第２の実施形態においては、本開示は、ポリα−１，３−グルカンエステルがポリα−１，３−グルカンアセテートである形態に関する。
【００１１】
第３の実施形態においては、本開示は、溶媒組成物が溶解性改良剤、可塑剤、又はこれらの混合物を更に含む形態に関する。
【００１２】
第４の実施形態においては、本開示は、溶媒組成物がギ酸を含む形態に関する。
【００１３】
第５の実施形態においては、本開示は、凝固浴が水浴を含む形態に関する。
【００１４】
第６の実施形態においては、本開示は、洗浄液が水を含む形態に関する。
【００１５】
第７の実施形態においては、本開示は、フィルム形状のウェットゲルが少なくとも約１．５ＭＰａの破断応力を有する形態に関する。
【００１６】
第８の実施形態においては、本開示は、（ａ）ポリα−１，３−グルカンエステルを溶媒組成物に溶解させてポリα−１，３−グルカンエステルの溶液を得ること；（ｂ）ポリα−１，３−グルカンエステルの溶液を凝固浴の中に押し出してフィルム形状のウェットゲルを形成すること；（ｃ）フィルム形状のウェットゲルを洗浄液で洗浄すること；（ｄ）任意選択的に、可塑剤を用いてフィルム形状のウェットゲルを可塑化すること；及び（ｅ）フィルム形状のウェットゲルから洗浄液を除去してポリα−１，３−グルカンエステルフィルムを形成することを含む方法に従って製造される、ポリα−１，３−グルカンエステルフィルムに関する。
【００１７】
第９の実施形態においては、本開示は、ポリα−１，３−グルカンエステルを含むフィルムに関する。
【００１８】
第１０の実施形態においては、本開示は、フィルムが（ａ）約１０％未満のヘイズ；又は（ｂ）約１０〜約１００ＭＰａの破断応力のうちの少なくとも１つを有する形態に関する。
【発明を実施するための形態】
【００１９】
本明細書に引用されている全ての特許文献及び非特許文献の開示内容は、それらの全体が参照により本明細書に包含される。
【００２０】
本明細書において、用語「発明」又は「開示された発明」は、限定することを意図しておらず、通常は請求項で規定されているか本明細書に記載されている発明のいずれかに対して適用される。これらの用語は本明細書においては同じ意味で使用される。特段の明示がない限り、本明細書において、用語「ａ」及び「ａｎ」は、言及されている特徴のうちの１つ又はそれ以上（すなわち少なくとも１つ）を包含することが意図されている。
【００２１】
本明細書において、用語「フィルム」とは、薄くて外観上連続的な材料のことをいう。
【００２２】
本明細書において、用語「包装フィルム」とは、物体を部分的に又は完全に包み込む、薄くて外観上連続的な材料のことをいう。
【００２３】
本明細書において、用語「フィルム形状のウェットゲル」とは、薄くて外観上連続的な、フィルム形成溶液の凝固した形態のことをいう。
【００２４】
本明細書において、用語「可塑化」とは、（ａ）室温での剛性を下げること；（ｂ）あまり大きくない力で実質的に変形させることが可能な温度を下げること；（ｃ）室温での破断伸びを向上させることを含む軟化を達成するための添加剤を使用することによる周知の効果のことをいう。
【００２５】
本明細書において、用語「溶媒組成物」とは、ポリマーを溶解させるために必要とされる化合物の混合物のことをいう。
【００２６】
用語「ポリα−１，３−グルカン」、「α−１，３−グルカンポリマー」、及び「グルカンポリマー」は、本明細書においては同じ意味で使用される。ポリα−１，３−グルカンは、少なくとも約５０％のグリコシド結合がα−１，３−グルカン結合である、グリコシド結合によって互いに連結したグルコースモノマー単位を含むポリマーである。ポリα−１，３−グルカンは多糖類の一種である。ポリα−１，３−グルカンの構造は以下のように示すことができる。
【化１】
2017525791.tif 000002
【００２７】
ポリα−１，３−グルカンエステル化合物を合成するために使用可能なポリα−１，３−グルカンは、化学的な手法を用いて合成することができる。あるいは、これはポリα−１，３−グルカンを生成する菌類などの様々な微生物からこれを抽出することによって得ることができる。またあるいは、ポリα−１，３−グルカンは、例えば米国特許第７，０００，０００号明細書、並びに米国特許出願公開第２０１３／０２４４２８８号明細書及び第２０１３／０２４４２８７号明細書（これら全ては参照により本明細書に包含される）に記載されているように、１種以上のグルコシルトランスフェラーゼ（ｇｔｆ）酵素（例えばｇｔｆＪ）を利用してスクロースから酵素的に製造することもできる。
【００２８】
用語「グルコシルトランスフェラーゼ酵素」、「ｇｔｆ酵素」、「ｇｔｆ酵素触媒」、「ｇｔｆ」、及び「グルカンスクラーゼ」は、本明細書においては同じ意味で使用される。本明細書においては、ｇｔｆ酵素の働きによって、ポリα−１，３−グルカン及びフルクトースである生成物を形成するためのスクロース基質の反応が触媒される。ｇｔｆ反応の他の生成物（副生成物）には、グルコース（グルコースはグルコシル−ｇｔｆ酵素中間複合体から加水分解される）、様々な可溶性オリゴ糖類（ＤＰ２−ＤＰ７）、及びロイクロース（グルコシル−ｇｔｆ酵素の中間複合体のグルコースがフルクトースと連結される）が含まれる場合がある。ロイクロースは、α−１，５結合によって連結されたグルコースとフルクトースとからなる二糖類である。グルコシルトランスフェラーゼ酵素の野性型形態には、一般的に、（Ｎ末端からＣ末端方向に）シグナルペプチド、可変領域、触媒領域、及びグルカン結合領域が含まれる。本明細書におけるｇｔｆは、ＣＡＺｙ（糖質関連酵素、Ｃａｒｂｏｈｙｄｒａｔｅ−Ａｃｔｉｖｅ  ＥｎＺｙｍｅｓ）データベース（Ｃａｎｔａｒｅｌ  ｅｔ  ａｌ．，Ｎｕｃｌｅｉｃ  Ａｃｉｄｓ  Ｒｅｓ．３７：Ｄ２３３−２３８，２００９）に基づき、グリコシドヒドロラーゼファミリー７０（ＧＨ７０）に分類される。
【００２９】
本明細書においてポリα−１，３−グルカンエステル化合物の合成のために使用されるポリα−１，３−グルカンのグルコースモノマー単位間のα−１，３であるグリコシド結合の割合は、少なくとも約５０％、６０％、７０％、８０％、９０％、９５％、９６％、９７％、９８％、９９％、又は１００％（又は５０％から１００％の間の任意の整数値）である。したがって、このような実施形態においては、ポリα−１，３−グルカンは約５０％、４０％、３０％、２０％、１０％、５％、４％、３％、２％、１％、又は０％（又は０％から５０％の間の任意の整数値）未満の、α−１，３−ではないグリコシド結合を有する。
【００３０】
本明細書においてポリα−１，３−グルカンエステル化合物の製造のために使用されるポリα−１，３−グルカンは好ましくは直鎖／非分岐である。ある実施形態では、ポリα−１，３−グルカンは分岐点を有さないか、ポリマー中のグリコシド結合に対する割合として約１０％、９％、８％、７％、６％、５％、４％、３％、２％、又は１％未満の分岐点しか有さない。分岐点の例としては、ムタンポリマー中に存在するようなα−１，６分岐点が挙げられる。
【００３１】
用語「グリコシド連結」及び「グリコシド結合」は本明細書においては同じ意味で使用され、これは炭水化物（糖）分子をもう１つの炭化水素などのもう１つの基と繋ぐタイプの共有結合のことをいう。本明細書において、用語「α−１，３−グリコシド結合」とは、α−Ｄ−グルコース分子を、隣接するα−Ｄ−グルコース環上の１位の炭素と３位の炭素とによって互いに繋ぐタイプの共有結合のことをいう。この結合は、上で示したポリα−１，３−グルカン構造中に示されている。本明細書において、「α−Ｄ−グルコース」は、「グルコース」と呼ばれる。
【００３２】
用語「ポリα−１，３−グルカンエステル化合物」、「ポリα−１，３−グルカンエステル」、及び「ポリα−１，３−グルカンエステル誘導体」は本明細書においては同じ意味で使用される。開示される発明の実施形態は、以下の構造で表されるポリα−１，３−グルカンエステル化合物を含むフィルムに関する。
【化２】
2017525791.tif 000003
【００３３】
この構造式に関し、ｎは少なくとも６であってもよく、各Ｒは独立に水素原子（Ｈ）又は−ＣＯ−Ｒ’の形態のアシル基（Ｒ’はＣｍＨ２ｍ＋１でありｍは０以上である）であってもよい。本明細書において、「アシル基」という基は、例えばアセチル基（−ＣＯ−ＣＨ３）、プロピオニル基（−ＣＯ−ＣＨ２−ＣＨ３）、ブチリル基（−ＣＯ−ＣＨ２−ＣＨ２−ＣＨ３）、ペンタノイル基（−ＣＯ−ＣＨ２−ＣＨ２−ＣＨ２−ＣＨ３）、ヘキサノイル基（−ＣＯ−ＣＨ２−ＣＨ２−ＣＨ２−ＣＨ２−ＣＨ３）、へプタノイル基（−ＣＯ−ＣＨ２−ＣＨ２−ＣＨ２−ＣＨ２−ＣＨ２−ＣＨ３）、又はオクタノイル基（−ＣＯ−ＣＨ２−ＣＨ２−ＣＨ２−ＣＨ２−ＣＨ２−ＣＨ２−ＣＨ３）であってもよい。アシル基のカルボニル基（−ＣＯ−）は、ポリα−１，３−グルカンエステル化合物のグルコースモノマー単位の２位、４位、又は６位の炭素とエステル結合する。本明細書におけるポリα−１，３−グルカンエステル化合物は約０．０５〜約３．０の置換度を有する。
【００３４】
本明細書に開示されるポリα−１，３−グルカンエステル化合物は、合成の、人為的な化合物である。
【００３５】
名称に関し、ポリα−１，３−グルカンエステル化合物は、本明細書では化合物中のアシル基に対応する有機酸を参酌して呼ぶことができる。例えば、アセチル基を含むエステル化合物はポリα−１，３−グルカンアセテートを呼ぶことができ、プロピオニル基を含むエステル化合物は、ポリα−１，３−グルカンプロピオネートを呼ぶことができ、ブチリル基を含むエステル化合物はポリα−１，３−グルカンブチレートを呼ぶことができる。しかし、この名称は、本明細書におけるポリα−１，３−グルカンエステル化合物が酸自体であると見なすことを意図していない。
【００３６】
用語「ポリα−１，３−グルカンモノエステル」及び「モノエステル」は、本明細書においては同じ意味で使用される。ポリα−１，３−グルカンモノエステルには１種類のアシル基のみが含まれる。そのようなモノエステルの例は、ポリα−１，３−グルカンアセテート（アセチル基を含む）及びポリα−１，３−グルカンプロピオネート（プロピオニル基を含む）である。
【００３７】
用語「ポリα−１，３−グルカン混合エステル」及び「混合エステル」は、本明細書においては同じ意味で使用される。ポリα−１，３−グルカン混合エステルには２種類以上のアシル基が含まれる。そのような混合エステルの例は、ポリα−１，３−グルカンアセテートプロピオネート（アセチル基とプロピオニル基を含む）及びポリα−１，３−グルカンアセテートブチレート（アセチル基とブチリル基を含む）である。
【００３８】
本明細書において、用語「置換度」（ＤｏＳ）とは、ポリα−１，３−グルカンエステル化合物の各モノマー単位（グルコース）中の置換されたヒドロキシル基の平均の数のことをいう。ポリα−１，３−グルカンの各モノマー単位中には３つのヒドロキシル基が存在することから、本明細書におけるポリα−１，３−グルカンエステル化合物のＤｏＳは３以下となるであろう。本明細書において、「ポリα−１，３−グルカントリアセテート」とは、アセチル基による置換度が２．７５以上のポリα−１，３−グルカンエステル化合物のことをいう。
【００３９】
本明細書におけるポリα−１，３−グルカン及びポリα−１，３−グルカンエステル化合物の「分子量」は、数平均分子量（Ｍｎ）又は重量平均分子量（Ｍｗ）として表すことができる。あるいは、分子量はダルトン、グラム／モル、ＤＰｗ（重量平均重合度）、又はＤＰｎ（数平均重合度）として表すこともできる。これらの分子量の大きさを計算するためには、当該技術分野においては高圧液体クロマトグラフィー（ＨＰＬＣ）、サイズ排除クロマトグラフィー（ＳＥＣ）、又はゲル浸透クロマトグラフィー（ＧＰＣ）などの様々な手法が公知である。
【００４０】
用語「重量パーセント」、「重量パーセンテージ（ｗｔ％）」、及び「重量−重量パーセンテージ（％ｗ／ｗ）は、本明細書においては同じ意味で使用される。重量パーセントとは、組成物、混合物、又は溶液中に含まれる質量を基準とした物質のパーセンテージのことをいう。
【００４１】
本明細書に開示のある実施形態におけるポリα−１，３−グルカンエステル化合物には、１つの種類のアシル基が含まれていてもよい。例えば、上の式中のグルコース基にエステル結合している１つ以上のＲ基はプロピオニル基であってもよく、この具体的な例においては、Ｒ基は結果として独立に水素及びプロピオニル基となるであろう。別の例として、上の式中のグルコース基にエステル結合している１つ以上のＲ基はアセチル基であってもよく、この具体的な例においては、Ｒ基は結果として独立に水素及びアセチル基となるであろう。本明細書におけるポリα−１，３−グルカンエステル化合物のある実施形態は、２．７５以上のアセチル基によるＤｏＳを有さない。
【００４２】
あるいは、本明細書に開示のポリα−１，３−グルカンエステル化合物は、２つ以上の異なる種類のアシル基を含んでいてもよい。そのような化合物の例は、（ｉ）アセチル基とプロピオニル基（ポリα−１，３−グルカンアセテートプロピロネート、Ｒ基は独立にＨ、アセチル、又はプロピオニル）、又は（ｉｉ）アセチル基とブチリル基（ポリα−１，３−グルカンアセテートブチレート、Ｒ基は独立にＨ、アセチル、又はブチリル）などの、２種の異なるアシル基を含む。
【００４３】
ポリα−１，３−グルカンエステル化合物は約０．０５〜約３．０の置換度（ＤｏＳ）を有する。あるいは、本明細書に開示のポリα−１，３−グルカンエステル化合物のＤｏＳは約０．２〜約２．０であってもよい。またあるいは、ＤｏＳは少なくとも約０．２、０．３、０．４、０．５、０．６、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、又は３．０であってもよい。本明細書に開示のポリα−１，３−グルカンエステル化合物は約０．０５〜約３．０の置換度を有していることから、化合物のＲ基が水素のみであることはあり得ないことが当業者には理解されるであろう。
【００４４】
ＤｏＳ値を参照する代わりに、本明細書のポリα−１，３−グルカンエステル化合物中の１つ以上のアシル基の重量％について言及することができる。例えば、ポリα−１，３−グルカンエステル化合物中のアシル基の重量％は、少なくとも約０．１％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％であってもよい。
【００４５】
ポリα−１，３−グルカンエステル化合物のグルコースモノマー単位間のα−１，３であるグリコシド結合の割合は、少なくとも約５０％、６０％、７０％、８０％、９０％、９５％、９６％、９７％、９８％、９９％、又は１００％（又は５０％から１００％の間の任意の整数）である。したがって、このような実施形態においては、化合物は約５０％、４０％、３０％、２０％、１０％、５％、４％、３％、２％、１％、又は０％（又は０％から５０％の間の任意の整数値）未満の、α−１，３−ではないグリコシド結合を有する。
【００４６】
ある実施形態におけるポリα−１，３−グルカンエステル化合物の化学式は、少なくとも６であるｎの値を有し得る。あるいは、ｎは少なくとも１０、５０、１００、２００、３００、４００、５００、６００、７００、８００、９００、１０００、１１００、１２００、１３００、１４００、１５００、１６００、１７００、１８００、１９００、２０００、２１００、２２００、２３００、２４００、２５００、２６００、２７００、２８００、２９００、３０００、３１００、３２００、３３００、３４００、３５００、３６００、３７００、３８００、３９００、又は４０００（又は１０から４０００の間の任意の整数）の値であってもよい。
【００４７】
本明細書に開示のポリα−１，３−グルカンエステル化合物の分子量は、数平均分子量（Ｍｎ）又は重量平均分子量（Ｍｗ）として測定することができる。あるいは、分子量はダルトン又はグラム／モルで測定されてもよい。化合物のポリα−１，３−グルカンポリマー成分のＤＰｗ（重量平均重合度）又はＤＰｎ（数平均重合度）を参照することが有用な場合もある。
【００４８】
本明細書に開示のポリα−１，３−グルカンエステル化合物のＭｎ又はＭｗは少なくとも約１０００であってもよい。あるいは、Ｍｎ又はＭｗは少なくとも約１０００〜約６０００００であってもよい。またあるいは、Ｍｎ又はＭｗは例えば少なくとも約１００００、２５０００、５００００、７５０００、１０００００、１２５０００、１５００００、１７５０００、２０００００、２２５０００、２５００００、２７５０００、又は３０００００（又は１００００と３０００００の間の任意の整数）であってもよい。
【００４９】
ある実施形態におけるポリα−１，３−グルカンエステルは、最大約２．００、２．０５、２．１０、２．１５、２．２０、２．２５、２．３０、２．３５、２．４０、２．４５、２．５０、２．５５、２．６０、２．６５、２．７０、２．７５、２．８０、２．８５、２．９０、２．９５、又は３．００のアセチル基によるＤｏＳを有していてもよい。したがって、例えばアセチル基によるＤｏＳは、最大約２．００〜２．４０、２．００〜２．５０、又は２．００〜２．６５であってもよい。別の例として、アセチル基によるＤｏＳは約０．０５〜約２．６０、約０．０５〜約２．７０、約１．２〜約２．６０、又は約１．２〜約２．７０であってもよい。そのようなポリα−１，３−グルカンエステルはモノエステルであっても混合エステルであってもよい。
【００５０】
ある実施形態におけるポリα−１，３−グルカンエステルは、最大約３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、又は５５％のプロピオニル基の重量％を有していてもよい。そのようなポリα−１，３−グルカンエステルはモノエステルであっても混合エステルであってもよい。混合エステルについては、ポリα−１，３−グルカンアセテートプロピオネートは、例えば、最大約０．１％、１％、２％、３％、４％、５％、６％、７％、８％、９％、又は１０％のアセチル基の重量％と、上に列挙したプロピオニルの重量％のいずれかなどのプロピオニル基の重量％とを有していてもよい。
【００５１】
ある実施形態におけるポリα−１，３−グルカンエステルは、最大約８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％のブチリル基の重量％を有していてもよい。他の実施形態のポリα−１，３−グルカンエステルは、最大約０．８０、０．８５、０．９０、０．９５、１．００、１．０５、１．１０、１．１５、又は１．２０の、ブチリル基によるＤｏＳを有していてもよい。そのようなポリα−１，３−グルカンエステルはモノエステルであっても混合エステルであってもよい。混合エステルについては、ポリα−１，３−グルカンアセテートブチレートは、例えば最大約０．１％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、又は３６％のアセチル基の重量％と、上に列挙したブチリルの重量％のいずれかなどのブチリル基の重量％とを有していてもよい。
【００５２】
ポリα−１，３−グルカンエステル生成物の構造、分子量、及びＤｏＳは、ＮＭＲ分光法やサイズ排除クロマトグラフィー（ＳＥＣ）などの当該技術分野で公知の様々な物理化学的な解析を用いて確認することができる。
【００５３】
本明細書においてポリα−１，３−グルカンエステル化合物の合成のために使用されるポリα−１，３−グルカンのグルコースモノマー単位間のα−１，３であるグリコシド結合の割合は、少なくとも約５０％、６０％、７０％、８０％、９０％、９５％、９６％、９７％、９８％、９９％、又は１００％（又は５０％から１００％の間の任意の整数値）である。したがって、このような実施形態においては、ポリα−１，３−グルカンは約５０％、４０％、３０％、２０％、１０％、５％、４％、３％、２％、１％、又は０％（又は０％から５０％の間の任意の整数値）未満の、α−１，３−ではないグリコシド結合を有する。
【００５４】
本明細書においてポリα−１，３−グルカンエステル化合物の合成のために使用されるポリα−１，３−グルカンは好ましくは直鎖／非分岐である。ある実施形態では、ポリα−１，３−グルカンは分岐点を有さないか、ポリマー中のグリコシド結合に対する割合として約１０％、９％、８％、７％、６％、５％、４％、３％、２％、又は１％未満の分岐点しか有さない。分岐点の例としてはα−１，６分岐点が挙げられる。
【００５５】
本明細書においてポリα−１，３−グルカンエステル化合物の合成のために使用されるポリα−１，３−グルカンのＭｎ又はＭｗは、少なくとも約５００〜約３０００００であってもよい。またあるいは、Ｍｎ又はＭｗは例えば少なくとも約１００００、２５０００、５００００、７５０００、１０００００、１２５０００、１５００００、１７５０００、２０００００、２２５０００、２５００００、２７５０００、又は３０００００（又は１００００と３０００００の間の任意の整数）であってもよい。
【００５６】
ポリα−１，３−グルカンエステルフィルムを製造するための本開示にかかる方法は、（ａ）ポリα−１，３−グルカンエステルを溶媒組成物に溶解させてポリα−１，３−グルカンエステルの溶液を得ること；（ｂ）ポリα−１，３−グルカンエステルの溶液を凝固浴の中に押し出してフィルム形状のウェットゲルを形成すること；（ｃ）フィルム形状のウェットゲルを洗浄液で洗浄すること；（ｄ）任意選択的に、可塑剤を用いてフィルム形状のウェットゲルを可塑化すること；及び（ｅ）フィルム形状のウェットゲルから洗浄液を除去してポリα−１，３−グルカンエステルフィルムを形成することを含む。
【００５７】
ポリα−１，３−グルカンエステルの溶液は、１種以上の溶媒、又は溶媒と非溶媒との混合物からなる溶媒組成物に、ポリα−１，３−グルカンエステルを溶解させることによって調製することができる。本明細書において、用語「ポリα−１，３−グルカンエステルの溶液」とは、１種以上の溶媒組成物中に溶解させたポリα−１，３−グルカンエステルのことをいう。この目的のために有用な溶媒としては、これらに限定されるものではないが、塩化メチレン（ジクロロメタン）、メタノール、クロロホルム、テトラクロロエタン、ギ酸、酢酸、ニトロベンゼン、ブロモホルム、ピリジン、ジオキサン、エタノール、アセトン、アルコール類、ジメチルスルホキシド、ジメチルアセトアミド、モノクロロベンゼンやベンゼンやトルエンなどの芳香族化合物類、酢酸エチルや酢酸プロピルなどのエステル類、テトラヒドロフランやメチルセロソルブやエチレングリコールモノメチルエーテルなどのエーテル類、並びにこれらの組み合わせが挙げられる。溶液には、レオロジー調整剤、安定化剤、可塑剤等などの添加剤も含まれていてもよい。ある実施形態では、ポリα−１，３−グルカンアセテートは、ポリα−１，３−グルカンの溶液を調製するためにギ酸に溶解させられる。この溶液は、その後凝固浴の中に押し出されることでフィルム形状のウェットゲルを形成することができる。フィルム形状のウェットゲルは、少なくとも約１．５ＭＰａ、好ましくは約２．０ＭＰａ、最も好ましくは約２．５ＭＰａの破断応力を有する。その後溶媒と凝固成分が除去されることにより、望ましい厚さのフィルムが形成される。通常、凝固成分は洗浄液で洗浄することによって除去することができる。通常、残存する溶媒組成物は室温又は高温での蒸発によって除去することができる。なお、溶媒組成物の除去方法次第では、いくらかの残存溶媒組成物又はその成分が少量存在する場合があることに留意すべきである。同様の手順を用いることで、ポリα−１，３−グルカンホルメートのジメチルスルホキシド溶液などの他のグルカンエステルの溶液を使用してフィルムを製造することもできる。このようにして得られるフィルムは濁りがなく透明である。これらは光沢のある外観を有していてもマットな外観を有していてもよい。ポリα−１，３−グルカンエステルフィルムのヘイズ及び透過率は、当該技術分野で周知の方法によって決定することができる。本明細書において、用語「ヘイズ」とは、入射光方向から２．５°よりも大きくずれた光の割合のことをいう。ヘイズ値が低いことはより透明度が高いことに対応する。本明細書において、用語「透過率」とは、特定の波長でのフィルムを通過する入射光の割合のことをいう。
【００５８】
本開示は、（ａ）ポリα−１，３−グルカンエステルを溶媒組成物に溶解させてポリα−１，３−グルカンエステルの溶液を得ること；（ｂ）ポリα−１，３−グルカンエステルの溶液を凝固浴の中に押し出してフィルム形状のウェットゲルを形成すること；（ｃ）フィルム形状のウェットゲルを洗浄液で洗浄すること；（ｄ）任意選択的に、可塑剤を用いてフィルム形状のウェットゲルを可塑化すること；及び（ｅ）フィルム形状のウェットゲルから洗浄液を除去してポリα−１，３−グルカンエステルフィルムを形成することを含む、ポリα−１，３−グルカンエステルフィルムの製造方法に関する。ポリα−１，３−グルカンエステルはポリα−１，３−グルカンアセテートであってもよい。溶媒組成物は、溶解性改良剤、可塑剤、又はこれらの組み合わせを更に含んでいてもよい。溶媒組成物はギ酸を含んでいてもよい。凝固浴には水浴が含まれていてもよい。洗浄液には水が含まれていてもよい。フィルム形状のウェットゲルは少なくとも約１．５ＭＰａの破断伸びを有する。
【００５９】
本開示は、更には、（ａ）ポリα−１，３−グルカンエステルを溶媒組成物に溶解させてポリα−１，３−グルカンエステルの溶液を得ること；（ｂ）ポリα−１，３−グルカンエステルの溶液を凝固浴の中に押し出してフィルム形状のウェットゲルを形成すること；（ｃ）フィルム形状のウェットゲルを洗浄液で洗浄すること；（ｄ）任意選択的に、可塑剤を用いてフィルム形状のウェットゲルを可塑化すること；及び（ｅ）フィルム形状のウェットゲルから洗浄液を除去してポリα−１，３−グルカンエステルフィルムを形成することを含む方法によって製造される、ポリα−１，３−グルカンエステルフィルムにも関する。
【００６０】
本開示は、また更には、ポリα−１，３−グルカンエステルを含むフィルムにも関する。フィルムは、（ａ）約１０％未満のヘイズ；又は（ｂ）約１０〜約１００ＭＰａの破断応力のうちの少なくとも１つを有することができる。
【実施例】
【００６１】
本開示を以下の実施例で更に詳しく例示する。これらの実施例は本明細書の特定の好ましい実施形態を示しているが、例示の目的のみのために示されていることを理解すべきである。当業者であれば、上の議論及びこれらの実施例から開示されている実施形態の本質的な特徴を突き止めることが可能であり、その趣旨及び範囲から逸脱することなしに、開示されている実施形態を様々な用途及び条件に適応させるために様々な変更及び修正を行うことが可能である。
【００６２】
略語
「ｍＬ」はミリメートルであり；「ｇ」はグラムであり；「ＤＩ水」は脱イオン水であり；「μＬ」はマイクロリットルであり；「℃」はセルシウス度であり；「ｍｇ」はミリグラムであり；「Ｈｚ」はヘルツであり；「ＭＨｚ」はメガヘルツであり；「ｋｇｆ」は重量キログラムである。
【００６３】
一般的方法
ポリα−１，３−グルカンアセテート誘導体の置換度を決定するための１Ｈ核磁気共鳴（ＮＭＲ）法
ポリα−１，３−グルカンアセテートエステル誘導体の置換度（ＤｏＳ）は、１Ｈ  ＮＭＲを用いて決定した。化学天秤上で約２０ｍｇの誘導体試料をバイアルの中に量り入れた。天秤からバイアルを取り出し、バイアルに０．７ｍＬのＴＦＡ−ｄを添加した。バイアルに磁気撹拌子を入れ、固体試料が溶解するまで混合物を撹拌した。その後、ＴＦＡ−ｄで得られるよりもよいＮＭＲロックシグナルを得るために０．３ｍＬの重ベンゼン（Ｃ６Ｄ６）をバイアルに添加した。ガラスピペットを用いて、溶液の一部である０．８ｍＬを５ｍｍのＮＭＲ管の中へ移した。５ｍｍのＡｕｔｏｓｗｉｔｃｈａｂｌｅ  Ｑｕａｄプローブを備えたＡｇｉｌｅｎｔ  ＶＮＭＲＳ  ４００ＭＨｚ  ＮＭＲ分光計を用いて定量的な１Ｈ  ＮＭＲスペクトルを得た。スペクトルは、スペクトル窓６４１０．３Ｈｚ、取り込み時間１．２７８秒、パルス間遅延時間１０秒、及び１２４パルスを用いて、スペクトル周波数３９９．９４５ＭＨｚで得た。時間ドメインのデータは、０．７８Ｈｚの指数関数的乗算を用いて変換した。
【００６４】
得られたスペクトルの２つの領域、すなわち７つのポリα−１，３−グルカンプロトンについての積分を与える３．１ｐｐｍ〜６．０ｐｐｍ；及び３つのアセチルプロトンについての積分を与える１．４ｐｐｍ〜２．７ｐｐｍ；を積分した。アセチルプロトン積分面積の３分の１を、ポリα−１，３−グルカンプロトン積分面積の７分の１で割ることによってアセチル化度を計算した。
【００６５】
ポリα−１，３−グルカンプロピオネート誘導体の置換度を決定するための１Ｈ  ＮＭＲ法
ポリα−１，３−グルカンピオネートエステル誘導体のＤｏＳは、１Ｈ  ＮＭＲを用いて決定した。化学天秤上で約２０ｍｇの誘導体試料をバイアルの中に量り入れた。天秤からバイアルを取り出し、バイアルに０．７ｍＬのＴＦＡ−ｄを添加した。バイアルに磁気撹拌子を入れ、固体試料が溶解するまで混合物を撹拌した。その後、ＴＦＡ−ｄで得られるよりもよいＮＭＲロックシグナルを得るために０．３ｍＬの重ベンゼン（Ｃ６Ｄ６）をバイアルに添加した。ガラスピペットを用いて、溶液の一部である０．８ｍＬを５ｍｍのＮＭＲ管の中へ移した。５ｍｍのＡｕｔｏｓｗｉｔｃｈａｂｌｅ  Ｑｕａｄプローブを備えたＡｇｉｌｅｎｔ  ＶＮＭＲＳ  ４００ＭＨｚ  ＮＭＲ分光計を用いて定量的な１Ｈ  ＮＭＲスペクトルを得た。スペクトルは、スペクトル窓６４１０．３Ｈｚ、取り込み時間１．２７８秒、パルス間遅延時間１０秒、及び３２パルスを用いて、スペクトル周波数３９９．９４５ＭＨｚで得た。時間ドメインのデータは、１．０Ｈｚの指数関数的線広がりを用いて変換し、ベンゼン溶媒のピークを７．１５ｐｐｍに設定した。
【００６６】
ポリα−１，３−グルカンプロピオネート試料については、得られたスペクトルの３つの領域、すなわち７つのポリα−１，３−グルカンプロトンについての積分を与える３．３ｐｐｍ〜６．０ｐｐｍ；プロピオニル基のメチレン基プラスアセチル基のメチル基についての積分を与える１．９ｐｐｍ〜２．７ｐｐｍ；及びプロピオニル基のメチル基についての積分を与える０．８ｐｐｍ〜１．３ｐｐｍ；を積分した。
【００６７】
プロピオニル基によるＤｏＳは、プロピオニル基のメチル基についての積分値を３で割ることにより計算した。次いで、プロピオニル基のメチル基についての積分値に０．６６６を掛けることによってプロピオニル基のメチレン基の積分値を計算した。その後、この値を、プロピオニル基のメチレン基プラスアセチル基のメチル基の領域についての積分から差し引くことにより、アセチル基のメチル基についての積分値を得た。
【００６８】
ポリα−１，３−グルカン混合エステル誘導体の置換度を決定するための１Ｈ  ＮＭＲ法
ポリα−１，３−グルカン混合エステル誘導体のＤｏＳは、１Ｈ  ＮＭＲを用いて決定した。化学天秤上で約２０ｍｇの誘導体試料をバイアルの中に量り入れた。天秤からバイアルを取り出し、バイアルに０．７ｍＬのＴＦＡ−ｄを添加した。バイアルに磁気撹拌子を入れ、固体試料が溶解するまで混合物を撹拌した。その後、ＴＦＡ−ｄで得られるよりもよいＮＭＲロックシグナルを得るために０．３ｍＬの重ベンゼン（Ｃ６Ｄ６）をバイアルに添加した。ガラスピペットを用いて、溶液の一部である０．８ｍＬを５ｍｍのＮＭＲ管の中へ移した。５ｍｍのＡｕｔｏｓｗｉｔｃｈａｂｌｅ  Ｑｕａｄプローブを備えたＡｇｉｌｅｎｔ  ＶＮＭＲＳ  ４００ＭＨｚ  ＮＭＲ分光計を用いて定量的な１Ｈ  ＮＭＲスペクトルを得た。スペクトルは、スペクトル窓６４１０．３Ｈｚ、取り込み時間１．２７８秒、パルス間遅延時間１０秒、及び３２パルスを用いて、スペクトル周波数３９９．９４５ＭＨｚで得た。時間ドメインのデータは、１．０Ｈｚの指数関数的線広がりを用いて変換し、ベンゼン溶媒のピークを７．１５ｐｐｍに設定した。
【００６９】
ポリα−１，３−グルカンアセテートプロピオネート試料については、得られたスペクトルの３つの領域、すなわち７つのポリα−１，３−グルカンプロトンについての積分を与える３．３ｐｐｍ〜６．０ｐｐｍ；プロピオニル基のメチレン基プラスアセチル基のメチル基についての積分を与える１．９ｐｐｍ〜２．７ｐｐｍ；及びプロピオニル基のメチル基についての積分を与える０．８ｐｐｍ〜１．３ｐｐｍ；を積分した。
【００７０】
グルカン上のプロピオニル基によるＤｏＳは、プロピオニル基のメチル基についての積分値を３で割ることにより計算した。次いで、プロピオニル基のメチル基についての積分値に０．６６６を掛けることによってプロピオニル基のメチレン基の積分値を計算した。その後、この値を、プロピオニル基のメチレン基プラスアセチル基のメチル基の領域についての積分から差し引くことにより、アセチル基のメチル基についての積分値を得た。最後に、アセチル基の積分値を３で割ってアセチル化度を得た。
【００７１】
ポリα−１，３−グルカンアセテートブチレート試料については、得られたスペクトルの３つの領域、すなわち７つのポリα−１，３−グルカンプロトンについての積分を与える３．３ｐｐｍ〜６．０ｐｐｍ；ブチリル基のカルボニルのα位のメチレン基プラスアセチル基のメチル基についての積分を与える１．９ｐｐｍ〜２．６ｐｐｍ；及びブチリル基のメチル基についての積分を与える０．６ｐｐｍ〜１．０ｐｐｍ；を積分した。
【００７２】
グルカン上のブチリル基によるＤｏＳは、ブチリル基のメチル基についての積分値を３で割ることにより計算した。次いで、ブチリル基のメチル基についての積分値に０．６６６を掛けることによってブチリル基のメチレン基の積分値を計算した。その後、この値を、ブチリル基のメチレン基プラスアセチル基のメチル基の領域についての積分から差し引くことにより、アセチル基のメチル基についての積分値を得た。最後に、アセチル基の積分値を３で割ってアセチル化度を得た。
【００７３】
重合度及び分子量の決定
重合度（ＤＰ）、重量平均分子量（Ｍｗ）、及び数平均分子量（Ｍｎ）は、サイズ排除クロマトグラフィー（ＳＥＣ）により決定した。ポリα−１，３−グルカンエステルを、４５℃で４時間振とうしながらＨＦＩＰに溶解させた（２ｍｇ／ｍＬ）。使用したクロマトグラフシステムは、３つのオンライン検出器（Ｗａｔｅｒｓの示差屈折計２４１０、Ｗｙａｔｔ  Ｔｅｃｈｎｏｌｏｇｉｅｓ（Ｓａｎｔａ  Ｂａｒｂａｒａ，ＣＡ）の多角度光散乱光度計Ｈｅｌｅｏｓ（商標）８＋、及びＷｙａｔｔ  Ｔｅｃｈｎｏｌｏｇｉｅｓの差圧式キャピラリー粘度計ＶｉｓｃｏＳｔａｒ（商標））と接続された、Ｗａｔｅｒｓ  Ｃｏｒｐｏｒａｔｉｏｎ（Ｍｉｌｆｏｒｄ，ＭＡ）のＡｌｌｉａｎｃｅ（商標）２６９５分離モジュールであった。ＳＥＣに使用したカラムは、２本のＳｈｏｄｅｘ（Ｓｈｏｗａ  Ｄｅｎｋｏ  Ａｍｅｒｉｃａ，Ｎｅｗ  Ｙｏｒｋ）ＧＰＣ  ＨＦＩＰ−８０６Ｍ（商標）スチレン−ジビニルベンゼンカラムと、１本のＳｈｏｄｅｘ  ＧＰＣ  ＨＦＩＰ−８０４Ｍ（商標）スチレン−ジビニルベンゼンカラムであった。移動相は、０．０１Ｍトリフルオロ酢酸ナトリウムを含んだ再蒸留されたＨＦＩＰであった。使用したクロマトグラフ条件は、カラム及び検出器の領域で５０℃、試料及びインジェクターの領域で４０℃、流速０．５ｍＬ／分、及び注入体積１００μＬであった。データ整理に用いたソフトウェアパッケージは、ＷｙａｔｔのＡｓｔｒａバージョン６であった（カラムキャリブレーションを用いた三重検出法）。
【００７４】
厚さ
フィルムの厚さはＭｉｔｕｔｏｙｏマイクロメーターＮｏ．２９３−８３１を用いて決定した。
【００７５】
引張試験の準備
乾燥フィルムを定規で測り、ＦｉｓｋａｒｓのコンフォートループロータリーカッターＮｏ．１９５２１０−１００１を使用して１”×３”の帯状片を切り取った。その後、試料を室内条件が相対湿度６５％及び７０°Ｆ＋／−２°Ｆである試験室に移した。試料重量はＭｅｔｔｌｅｒの天秤ＡＥ２４０型を用いて測定した。
【００７６】
フィルム形状のウェットゲルは、幅が１インチで長さが少なくとも２インチの試料に切断した。試料を定規で測り、ＦｉｓｋａｒｓのコンフォートループロータリーカッターＮｏ．１９５２１０−１００１を使用して１”×３”の帯状片を切り取った。その後、試料を室内条件が相対湿度６５％及び７０°Ｆ＋／−２°Ｆである水浴中の試験室に移した。ウェットな状態の試料重量はＭｅｔｔｌｅｒの天秤ＡＥ２４０型を用いて測定した。試料は試験直前まで水浴に浸したままにした。
【００７７】
引張特性
引張特性は、ＡＳＴＭ  Ｄ８８２−０９に従い、１”のグリップと１”のゲージ長を用いてＩｎｓｔｒｏｎ  ５５００Ｒモデル１１２２で測定した。
【００７８】
フィルムの透明度
フィルムの透明度は、透過モードの拡散反射アクセサリＤＲＡ−２５００を備えたＡｇｉｌｅｎｔ（Ｖａｒｉａｎ）Ｃａｒｙ５０００紫外／可視／近赤外分光光度計を用いて決定した。ＤＲＡ−２５００はＳｐｅｃｔｒａｌｏｎ（登録商標）コーティングを有する１５０ｍｍの積分球である。装置及び試料の全反射率及び拡散反射率は８３０ｎｍ〜３６０ｎｍの波長範囲にわたって収集される。計算は、２°の観察角及びイルミナントＣ（標準昼光に相当、色温度６７００Ｋ）を用いて、ＡＳＴＭ  Ｄ１００３に従って行われる。
【００７９】
ポリα−１，３−グルカンの合成
ｇｔｆＪ酵素調製物を使用したポリα−１，３−グルカンは、２０１３年９月１９日に公開された同じ出願人の同時係属出願である米国特許出願公開第２０１３−０２４４２８８号明細書（この開示内容は参照により本明細書に包含される）に記載の通りに合成した。
【００８０】
ポリα−１，３−グルカンアセテートの合成
ポリα−１，３−グルカンアセテートは、同じ出願人の米国特許第７，０００，０００号明細書（この開示内容は参照により本明細書に包含される）に記載の通りに合成した。
【００８１】
実施例
ポリα−１，３−グルカンエステルフィルムの作製
１５ｇのグルカンアセテート（Ｍｎ＝５３０２０、Ｍｗ＝１３５，３００、置換度＝３．０）を、９８％＋のギ酸（Ｓｉｇｍａ  Ａｌｄｒｉｃｈ（Ｓｔ．Ｌｏｕｉｓ，ＭＯ）から入手）１３５ｇと混合した。これを５００ｍＬの丸底フラスコの中で１．５時間、オーバーヘッド撹拌で混合した。全ての粒子が溶解してわずかに黄色味を帯びた透明な溶液が形成された。溶液中の最終的なグルカンアセテート濃度は１０％であった。溶液を遠心分離して気泡を取り除いた。ガラスプレート上に量を制御しながら溶液を注ぐことでガラスプレート上に溶液を広げ、次いでメイヤーロッドを用いて引き延ばした。フィルム形状のウェットゲルが形成されるまで、溶液とプレートを速やかに水浴に浸した。ほとんどの場合、フィルム形状のウェットゲルはガラスから自然に剥がれた。なお、ポリα−１，３−グルカンアセテートの溶液はスロットダイを用いて凝固浴の中に直接押し出しすることもできることに留意すべきである。装置的な制約のためガラスプレートを使用したが、支持体上でのフィルムキャストによる直接凝固によって得られるウェットゲルの特性（強度、透明度）は、凝固浴の中に押し出すことによって得られるウェットゲルの特性と同等である。その後、フィルム形状のウェットゲルを新たな水浴の中に入れ、残留しているギ酸を洗い流した。この洗浄工程は、フィルムを１０分間浸した後でも浴のｐＨが中性のままになるまで繰り返した。フィルム形状のウェットゲルを浴から取り出した。この手順によって、厚さ１２２ミクロンの、滑らかで平らなフィルム形状のウェットゲルが得られた。このフィルム形状のウェットゲルを二等分し、半分で引張強度を測定した。引張強度は、最大ひずみ３５％、及び破断応力２．９ＭＰａであることが明らかになった。このフィルム形状のウェットゲルは、濡れたままでも見た目には無色透明であった。他方の残り半分のウェットゲルを終夜空気乾燥することで、ヘイズ１．８６％の透明なフィルムを得た。
【００８２】
同じ溶液を使用して、厚さ５０ミクロンの別のフィルム形状のウェットゲルを形成した。このフィルム形状のウェットゲルを乾燥させた。このようにして形成したウェットゲルは透明であった。乾燥フィルムの引張強度を測定した。乾燥フィルムの引張強度は、最大ひずみ４％、破断応力〜２０ＭＰａであることが明らかになった。
【００８３】
このように、ポリα−１，３−グルカンエステルフィルムは本開示に従って製造された。
【国際調査報告】
2017525791.tif 000004
2017525791.tif 000005
2017525791.tif 000006
2017525791.tif 000007